FR 3080786 A1 20191108 FR 1853836 A 20180503 -1- POUDRE D'ALLIAGE ODS ET SON PROCÉDÉ DE FABRICATION PAR TRAITEMENT PLASMA. DESCRIPTION DOMAINE TECHNIQUE La présente invention appartient au domaine des alliages renforcés par dispersion d'oxydes (dit alliage « ODS » selon l'acronyme anglais pour « Oxyde Dispersion Strengthened »), les oxydes constituant des renforts de la matrice métallique dans laquelle ils sont dispersés. L'invention concerne plus particulièrement une poudre d'un alliage ODS, ainsi que son procédé de fabrication. ARRIERE -PLAN TECHNIQUE L'atomisation est le procédé le plus courant pour fabriquer une poudre métallique. Il consiste à pulvériser en fines gouttelettes un filet de métal en fusion exposé à un jet de gaz ou à un jet d'eau à haute pression afin d'obtenir la poudre. Toutefois, l'atomisation n'est pas adaptée à la fabrication d'une poudre d'alliage ODS : il est souvent impossible de disposer de la matière première indispensable à l'atomisation qui est un métal de base sous forme massive (telle que par exemple sous forme de lingot) qui contiendrait en outre des renforts d'oxydes qui y sont dispersés de manière plus ou moins homogène. En effet, les renforts d'oxydes ne fondent pas à la même température que le métal de base. Ils s'agglomèrent alors à cause de problèmes de mouillabilité des renforts dans le métal de base en fusion et de différences de densité entre renforts et métal. En pratique, les procédés de -2- fonderie ne sont donc pas utilisés pour former des alliages ODS. Pour former des alliages ODS, le procédé de 5 fabrication par mécanosynthèse est à ce jour privilégié. Ce procédé de métallurgie des poudres est décrit par exemple dans le document de « C. Suryanarayana "Mechanical alloying and milling", Progress in Materials Science, 2001, 46, 1184 » [référence 1]. Il repose sur le co-broyage à haute 10 énergie d'une première poudre du métal de base (éventuellement pré-alliée) préalablement obtenue par atomisation et destinée à former la matrice métallique avec au moins une deuxième poudre métallique destinée à former un renfort d'oxydes dans la matrice métallique. Au cours du 15 broyage, tout ou partie des atomes constitutifs de la deuxième poudre métallique s'incorporent dans la matrice métallique, éventuellement et le plus probablement sous forme de solution solide. 20 Toutefois, à ce stade du procédé de mécanosynthèse, les oxydes ne sont pas formés et les renforts correspondants n'ont pas germé au sein des particules de poudres broyées. Seule une étape supplémentaire de consolidation (par exemple par filage à chaud ou compression isostatique à chaud) fait 25 croître les renforts d'oxydes au sein de la matrice métallique afin d'obtenir définitivement un alliage ODS. Or, il est difficile de maîtriser la formation de la poudre d'alliage ODS ainsi obtenue, notamment sa 30 composition, sa taille, sa morphologie et la répartition des renforts d'oxydes au sein de la matrice métallique. -3- EXPOSE DE L'INVENTION Un des buts de l'invention est donc d'éviter ou d'atténuer un ou plusieurs des inconvénients décrits ci-dessus, en proposant un nouveau procédé de fabrication d'une 5 poudre d'alliage ODS, présentant plus particulièrement des caractéristiques de composition et/ou microstructure qui sont optimisées. La présente invention concerne ainsi un procédé de 10 fabrication d'une poudre d'un alliage renforcé dont les grains formant les particules de la poudre comprennent une matrice métallique dans le volume de laquelle sont dispersées des particules d'oxyde cristallisées (alliage ODS), le procédé comprenant les étapes successives 15 suivantes : i) disposer d'un mélange de poudres à broyer comprenant : - une poudre mère métallique comprenant un alliage maître destiné à former la matrice métallique ; 20 - une poudre complémentaire comprenant au moins un composé intermédiaire destiné à incorporer dans la matrice métallique, éventuellement sous forme d'une solution solide, des atomes destinés à former les particules d'oxyde dispersées ; 25 ii) broyer le mélange de poudres dans un milieu gazeux de broyage selon un procédé de mécanosynthèse pour fabriquer une poudre précurseur comprenant une matrice métallique incorporant lesdits atomes, éventuellement sous forme d'une solution solide ; 30 iii) soumettre la poudre précurseur à un plasma thermique généré par une torche plasma comprenant un gaz plasmagène, afin d'obtenir la poudre d'alliage renforcé. -4- Selon le procédé de fabrication de l'invention, la combinaison d'une étape de broyage par mécanosynthèse et d'une étape de traitement plasma produit une poudre d'alliage ODS comprenant des particules d'oxyde 5 cristallisées en tant que renforts de la matrice métallique. Un tel résultat est inattendu pour l'homme du métier pour les raisons suivantes : - le traitement d'une poudre par plasma thermique 10 provoque typiquement la fusion de cette poudre. Un plasma thermique (dit également « plasma chaud ») est un plasma très énergétique dans lequel les électrons et les ions influencent le comportement du plasma. Un plasma thermique est en opposition à un plasma froid qui est moins 15 énergétique et dans lequel seuls les électrons influencent le comportement du plasma. Or, comme indiqué précédemment, un procédé de fusion n'est absolument pas recommandé pour former un alliage ODS, raison pour laquelle la mécanosynthèse a été développée, 20 comme l'indique l'article passant en revue l'état de l'art « DJ Lloyd ; « Particle reinforced aluminium and magnesium matrix composites » ; International materials reviews, 1994, vol. 39, n° I, pages 1 à 23. » [référence 2]. C'est aussi pour cette raison que l'on évite 25 généralement d'utiliser une compaction isostatique à chaud à trop haute température. En effet, les particules d'oxyde fondent généralement à une température supérieure à celle de l'alliage maître destiné à former la matrice métallique. Elles ont donc 30 tendance à s'agglomérer à cause de leur faible mouillabilité dans le métal en fusion et de leur densité différente de celle du métal. Dans de telles conditions, il est dès lors impossible d'obtenir un alliage renforcé avec des renforts d'oxydes dispersés dans la matrice métallique de manière -5- relativement homogène, en particulier des renforts d'une taille nanométrique. - après la mécanosynthèse, les atomes destinés à former les particules d'oxyde sont répartis dans la matrice 5 métallique, éventuellement et le plus probablement sous forme d'une solution solide, même si un débat existe à ce sujet au sein de la communauté scientifique. Ce n'est que lors de l'étape ultérieure de consolidation que les particules d'oxyde vont germer puis cristalliser. Or, cette 10 étape de consolidation telle qu'elle est effectuée dans l'état de la technique n'est pas favorable au contrôle des caractéristiques des renforts obtenus ; notamment leur taille, leur morphologie, leur degré de cristallisation et/ou leur répartition dans la matrice métallique. 15 - les torches plasma sont prévues pour traiter et obtenir une poudre dont les particules sont de taille micrométrique. Pour obtenir une nanopoudre, à savoir une poudre dont les particules sont de taille nanométrique, la torche plasma doit intégrer un anneau de trempe. Les 20 procédés de traitement par torche plasma sont très énergétiques et sans équipement supplémentaire type anneau de trempe, l'homme du métier s'attend à ce qu'un traitement par torche plasma ne forme pas une nanopoudre, ainsi que des nanoprécipités au sein d'une particule de poudre car les 25 précipités s'y aggloméreraient. Or, à l'encontre du préjugé selon lequel l'utilisation d'une étape de traitement plasma au cours duquel les poudres sont en fusion ne permettrait pas d'obtenir une poudre 30 d'alliage ODS aux caractéristiques optimisées, les inventeurs ont montré que les particules d'oxyde ne coalescent pas au cours de l'étape de traitement plasma. Au contraire, elles restent individualisées au cours de leur précipitation selon deux étapes : -6- j) la germination au cours de laquelle les atomes métalliques migrent dans la matrice métallique et se rencontrent pour former des molécules d'oxyde au sein même des particules de poudres, puis 5 ii) la cristallisation comprenant la croissance de cristaux d'oxyde pour former les particules d'oxyde. Parallèlement, toujours au cours de l'étape de traitement plasma, l'alliage maître cristallise généralement en masse en tout ou partie pour former la matrice 10 métallique. Les renforts cristallisés d'oxyde ainsi formés sont dispersés de manière homogène dans la matrice métallique cristallisée en tout ou partie. Avantageusement, le procédé de fabrication de 15 l'invention permet dès lors de fabriquer un alliage ODS avec un très bon contrôle de la taille et de la dispersion des précipités d'oxyde renforçant la matrice métallique de l'alliage ODS. 20 Au cours de la première étape du procédé de fabrication de l'invention, le mélange de poudres est broyé selon un procédé de mécanosynthèse. Le mélange de poudres comprend la poudre mère métallique et la poudre complémentaire. 25 Généralement, lorsque les conditions de broyage ont été ajustées au cours de l'étape ii) de mécanosynthèse, la poudre mère métallique et la poudre complémentaire se mélangent intimement, de telle sorte que tous les atomes du composé intermédiaire qui sont destinés à former les 30 particules d'oxyde dispersées s'incorporent, éventuellement et le plus probablement sous forme d'une solution solide, dans l'alliage maître qui forme alors la matrice métallique. -7- Concernant les caractéristiques de ces poudres, il n'y a pas de limitation réelle à la taille des particules des poudres composant le mélange de poudres utilisées dans le procédé de fabrication de l'invention. 5 Le plus souvent, les particules de la poudre mère ont un diamètre médian (d50) compris entre 1 pm et 200 pm, voire compris entre 20 pm et 80 pm, typiquement entre 60 pm et 65 pm. 10 Le diamètre médian (d50) d'une poudre est la taille pour laquelle 50 % de la population des particules composant cette poudre a une taille inférieure à d50. Il peut être déterminé par une technique telle que la méthode de diffraction laser via un granulomètre telle que 15 décrite par exemple dans la norme ISO 13320 (édition 2009- 12-01) La poudre mère métallique comprend l'alliage maître qui peut être choisi parmi un alliage de base fer, un 20 alliage de base nickel ou un alliage de base aluminium. L'alliage de base fer peut comprendre en poids : - 10 % à 30 % de chrome. - 10 % à 30 % d'aluminium. 25 - 8 % à 25 % de chrome et 3 % à 8 % d'aluminium. L'alliage de base fer peut être un acier, par exemple un acier austénitique, martensitique ou ferritique, le cas échéant respectant les compositions en poids précédentes. 30 L'alliage de base nickel peut comprendre en poids : - 10 % à 40 % de chrome, tel que par exemple l'Inconel@ 600 comprenant 14 % à 17 % de chrome. - 10 % à 40 % de chrome, 0,2 % à 5 % d'aluminium, 0,3 % à 5 % de titane, 0 % à 5 % de tungstène, 0 % à 2 % de -8- molybdène et 0 % à 2 % de tantale, tels que par exemple les Inconel@ 625 ou 718 comprenant respectivement 20 % à 23 % ou 17 % à 21 % de chrome. - 10 % à 30 % d'aluminium. 5 De manière générale, l'alliage de base nickel peut être un Inconel®. Lorsque l'alliage maître est un alliage de base fer ou un alliage de base nickel, le mélange de poudres peut comprendre en poids 0,1 % à 2,5 % de la poudre 10 complémentaire, voire 0,1 % à 0,5 %. L'alliage de base aluminium peut comprendre en poids de 0 % à 1 % de fer (voire de 0 % à 0,5 % de fer), de 0 % à 1 % de silicium et de 0 % à 1 % de magnésium. 15 Il s'agit par exemple des compositions en poids suivantes : - l'alliage d'aluminium 1100 comprenant 0,95 % de fer, 0,05 % de magnésium, 0,2 % de cuivre, et 0,1 % de zinc ; - l'alliage d'aluminium 6262 comprenant jusqu'à 0,7 % 20 de fer ; - un alliage d'aluminium de la série 1000, comme par exemple l'alliage d'aluminium 1050 contenant moins de 0,4 % de fer, moins de 0,25 % de silicium et pas de magnésium ; - un alliage d'aluminium de la série 6000, comme par 25 exemple l'alliage d'aluminium 6063 contenant moins de 0,35 % de fer, moins de 0,6 % de silicium et moins de 0,9 % de magnésium. Le fer est le plus souvent une impureté et le silicium améliore la coulabilité de l'alliage. 30 Lorsque l'alliage maître est un alliage de base aluminium, le mélange de poudres peut comprendre en poids 0,2 % à 5 % de la poudre complémentaire. -9- De manière générale, la proportion de la poudre précurseur qui précipite sous forme de particules d'oxyde au cours de l'étape iii) de traitement plasma peut être élevée grâce au bon rendement du procédé de fabrication de 5 l'invention. Cette proportion peut être typiquement de 80 % (voire 90 %) à 100 %. Lorsqu'elle est de 100 %, tous les atomes destinés à former les particules d'oxyde dispersées ont précipité sous forme de renforts dans la matrice métallique de l'alliage ODS. Ainsi, selon la proportion 10 complémentaire, la proportion des atomes destinés à former les particules d'oxyde dispersées présentes dans la matrice métallique de l'alliage ODS est réduite voire proche ou égale à 0 %. Grâce à cette propriété du procédé de fabrication de 15 l'invention, la proportion de poudre complémentaire dans le mélange de poudres à broyer peut donc être réduite. Ceci favorise, au cours de l'état de traitement plasma iii), la formation de particules d'oxyde de taille réduite (par exemple sous forme de nanorenforts) et leur répartition 20 homogène dans la matrice métallique de l'alliage ODS. Ceci diminue également le coût du procédé de fabrication. Cette proportion peut ainsi être de 0,1 % à 0,3 %, voire 0,1 % à 0,2 % de poudre complémentaire dans le mélange de poudres à broyer. 25 Concernant la poudre complémentaire, ses particules ont généralement un diamètre médian (d50) compris entre 1 pm et 80 pm. Ce diamètre médian peut alors être inférieur à celui de la poudre mère, ce qui favorise l'incorporation des 30 atomes destinés à former les particules d'oxyde dispersées au sein de l'alliage maître de la poudre mère métallique. Le composé intermédiaire destiné à incorporer les atomes destinés à former les particules d'oxyde dispersées -10- peut être choisi parmi YFe3, Y203, Fe203, Fe2Ti, FeCrWTi, TiH2, h02, A1203, Hf02, Si02, Zr02, Th02, MgO ou leurs mélanges. Les atomes destinés à former les particules d'oxyde 5 dispersées peuvent donc comprendre donc au moins un atome métallique choisi parmi l'yttrium, le titane, le fer, le chrome, le tungstène, le silicium, le zirconium, le thorium, le magnésium, l'aluminium ou l'hafnium. 10 Le plus souvent, le composé intermédiaire est un oxyde métallique et comprend donc au moins un atome d'oxygène destiné à entrer dans la composition de la particule d'oxyde. Lorsque le composé intermédiaire ne comprend pas 15 d'atome d'oxygène, par exemple dans le cas d'un composé intermétallique (tel que par exemple Fe2Ti ou FeCrWTi) ou d'un hydrure (tel que par exemple TiH2), l'oxygène est apporté par un autre composé intermédiaire de type oxyde métallique, complété éventuellement par de l'oxygène présent 20 dans l'alliage maître. Le mélange de poudres à broyer est soumis à l'étape ii) de broyage selon un procédé de mécanosynthèse. Cette étape peut être réalisée dans un broyeur choisi 25 par exemple parmi un broyeur à boulets ou un attriteur. Le milieu gazeux de broyage est généralement une atmosphère de composition contrôlée. Il peut comprendre l'hydrogène, l'argon, l'hélium, l'azote, l'air ou leurs mélanges. 30 La poudre précurseur obtenue à l'issue de l'étape ii) de broyage est ensuite soumise à l'étape iii) de traitement plasma thermique. -11- Les paramètres de la torche plasma opérée pendant le traitement plasma de l'étape iii) sont ceux classiquement employés dans le domaine de la fabrication des poudres, par exemple dans les études suivantes : 5 - Fan, X.; Gitzhofer, F.; Boulos, M., "Statistical Design of Experiments for the Spheroidization of Powdered Alumina by Induction Plasma Processing", J Therm Spray Tech 1998, 7 (2), 247-253 [référence 3], - Jiang, X.-L.; Boulos, M., "Induction Plasma 10 Spheroidization of Tungsten and Mblybdenum Powders", Transactions of Nonferrous Metals Society of China 2006, 16 (1), 13-17 [référence 4], - Ye, R.; Ishigaki, T.; Jurewicz, J.; Proulx, P.; Boulos, M. I., "In-Flight Spheroidization of Alumina Powders 15 in Ar-H2 and Ar-N2 Induction Plasmas", Plasma Chem Plasma Process 2004, 24 (4), 555-571 [référence 5]. Ces études montrent qu'il n'existe pas de paramètres opératoires stricts et que l'homme du métier peut les 20 adapter aisément, par exemple par itération, en fonction de la quantité de poudre à traiter et/ou du type de poudres qu'il souhaite obtenir. Des paramètres opératoires indicatifs et adaptés au procédé de fabrication de l'invention sont néanmoins précisés ci-après. 25 La torche plasma utilisée peut être une torche plasma radiofréquence à couplage inductif, une torche à arc soufflé ou une torche à arc transféré. Le plasma radiofréquence fonctionne sans électrode. Le 30 transfert d'énergie est effectué par couplage inductif : un champ magnétique est appliqué sur le gaz plasmagène qui circule à l'intérieur de la bobine d'induction afin de former le plasma. -12- La puissance de la torche plasma peut être comprise entre 20 kW et 80 kW. Le plasma thermique utilisé dans 1 'étape iii) du 5 procédé de fabrication de l'invention peut être un plasma tel que décrit par exemple dans le document « P. Fauchais, "Plasmas thermiques : aspects fondamentaux", Techniques de l'ingénieur, fascicule D2810 V1, 2005) » [référence 6]. Le plasma thermique peut être à une température de 10 plasma comprise entre 200 °C et 12000 °C, par exemple comprise entre 700 °C et 4000 °C afin de faire fondre l'aluminium ou le magnésium, ou le tungstène qui fond à 3500 °C. Cette température est généralement suffisante pour faire fondre les espèces, plus particulièrement celles 15 comprenant un atome métallique, précurseur. Le plasma qui composent la poudre thermique peut être tel que sa densité d'électrons est comprise entre 1014 m-3 et 1026 m-3, voire entre 1018 M-3 et 1026 M-3 notamment pour les plasmas à arc. 20 Les énergies d'ionisation peuvent être comprises entre 0,5 eV et 50 eV. A de telles températures et/ou énergies du plasma thermique, le gaz plasmagène contenu dans la torche plasma 25 est en général totalement ionisé. Pour cela, le gaz plasmagène peut être choisi parmi l'argon, l'hélium, l'azote ou leurs mélanges. Il constitue généralement le gaz central de la torche plasma, dans laquelle il peut être introduit selon un débit compris entre 10 litres/minutes et 40 30 litres/minutes. Au début de l'étape iii), la pression dans l'enceinte réactionnelle de la torche plasma peut être basse (par -13- exemple inférieure à 200 Pa) pour favoriser la formation du plasma en facilitant l'ionisation du gaz plasmagène. Toutefois, au cours de l'étape iii), la pression dans 5 l'enceinte réactionnelle de la torche plasma est généralement comprise entre 25 kPa et 100 kPa. Plus cette pression est basse, plus le débit d'injection et donc le débit de traversée de la poudre précurseur dans la torche plasma est accéléré. 10 Pour une torche plasma radiofréquence à couplage inductif, l'enceinte réactionnelle correspond au tube de confinement. Lorsque la poudre précurseur entre en contact avec le 15 plasma, la réaction de précipitation (à savoir germination puis croissance) des particules d'oxyde est activée thermiquement et se produit quasiment instantanément. Le débit d'injection de la poudre précurseur dans la torche plasma peut néanmoins être adapté, plus 20 particulièrement en fonction de la composition et/ou de la quantité de poudre à traiter. La poudre précurseur peut être injectée dans la torche plasma selon un débit compris entre 10 grammes/minute et 45 25 grammes/minute. Ce débit d'introduction de la poudre précurseur peut être réglé indépendamment du débit du gaz central, même s'il peut être augmenté au moins partiellement en augmentant les débits de gaz plasmagène et/ou gaz de gainage. 30 L'injection de la poudre précurseur dans la torche plasma peut être réalisée par vibration, avec une vis sans fin ou un disque tournant. -14- Une injection en partie amont (en référence au flux du gaz plasmagène) de l'enceinte réactionnelle est généralement couplée à un débit de poudre rapide, alors qu'une injection en partie avale de l'enceinte réactionnelle est couplée à un 5 débit de poudre plus lent, afin notamment d'optimiser le temps de trajet de la poudre précurseur dans l'enceinte réactionnelle. En effet, la partie amont du plasma thermique dans la torche plasma est à une température plus élevée qui peut ne pas être optimale. De plus, un fort débit de poudre 10 évite à la poudre de se disperser par recirculation au sein du plasma. Par exemple, un bon compromis peut être de régler la hauteur de la sortie de la sonde d'injection décrite ci-après de telle sorte qu'elle débouche dans le premier tiers 15 amont de l'enceinte réactionnelle. Afin de maximiser la proportion de composé intermédiaire qui précipite sous forme de particule d'oxyde, il peut également être judicieux de coupler une puissance 20 modérée de torche plasma avec un débit d'injection de poudre précurseur modéré. Typiquement, une puissance de torche plasma comprise entre 10 kW et 30 kW couplée à un débit de poudre précurseur compris entre 10 g/minutes et 30 g/minutes peut améliorer la proportion de particules d'oxyde ayant 25 précipité. La poudre précurseur et/ou le gaz plasmagène peuvent être introduits dans la torche plasma via une sonde d'injection. 30 La poudre précurseur peut être injectée dans la torche plasma simultanément avec le gaz plasmagène, par exemple via la sonde d'injection. -15- La sonde d'injection peut être balayée sur sa surface externe par un gaz de gainage qui peut aider à stabiliser le plasma et augmenter le rendement du procédé de fabrication de l'invention. 5 Le gaz de gainage peut être introduit dans la torche plasma selon un débit compris entre 10 litres/minutes et 100 litres/minutes. Il peut être choisi parmi l'argon, l'hélium, l'azote, l'hydrogène ou leurs mélanges. 10 Le gaz de gainage peut être un mélange d'au moins un gaz de gainage principal et d'au moins un gaz de gainage complémentaire. Le gaz de gainage principal (le plus souvent l'argon) 15 peut être introduit dans la torche plasma selon un débit élevé, par exemple un débit compris entre 40 litres/minutes et 100 litres/minutes. Le gaz de gainage complémentaire présente une bonne 20 conductivité thermique, ce qui améliore le transfert thermique entre le gaz plasmagène et la poudre précurseur. Il s'agit par exemple de l'hélium, l'azote ou de préférence l'hydrogène pour ses propriétés réductrices qui limitent l'oxydation en surface des particules de poudre précurseur. 25 Le gaz de gainage complémentaire peut être injecté dans la torche plasma selon un débit inférieur au débit d'introduction du gaz de gainage principal, par exemple selon un débit compris entre 1 litre/minutes et 40 litres/minutes. 30 À l'issue de l'étape iii) de traitement par plasma thermique selon le procédé de fabrication, une poudre d'un alliage ODS est obtenue. -16- Les particules de cette poudre ont généralement une taille proche ou identique à celle de la poudre précurseur obtenue à l'issue de l'étape ii) de broyage. Concernant leur microstructure, les particules de la 5 poudre d'alliage ODS comprennent les particules d'oxyde dispersées et en tout ou partie cristallisées dans le volume de la matrice métallique de l'alliage ODS. Les particules d'oxyde peuvent être réparties de 10 manière homogène dans la totalité du volume de la matrice métallique, et pas seulement dans une zone déterminée. En particulier, elles ne se localisent pas de manière privilégiée aux joints de grains d'une particule de poudre de l'alliage ODS, ce qui serait néfaste aux propriétés 15 mécaniques d'un matériau obtenu à partir d'une poudre d'alliage ODS (fissures, ténacité plus faible,...) La microstructure isotrope de l'alliage renforcé garantit notamment des propriétés mécaniques homogènes dans l'ensemble de la poudre, et donc dans un matériau 20 éventuellement fabriqué avec cette poudre, et ce quelle que soit la direction de sollicitation mécanique de ce matériau. Les particules d'oxyde peuvent comprendre au moins un oxyde choisi parmi Y203, h02, A1203, Hf02, Si02, Zr02, Th02, 25 MgO A1203, Y2Ti207, Y2TiO5- Généralement, lorsque la poudre complémentaire ne contient qu'un seul composé intermédiaire, typiquement un oxyde métallique, il entre directement dans la composition de la particule d'oxyde dispersée dans l'alliage ODS, voire 30 se retrouve partiellement dans la matrice si une partie de la poudre complémentaire n'a pas précipité. Lorsque la poudre complémentaire comprend plusieurs composés intermédiaires, un ou plusieurs types de combinaisons chimiques entre ces composés peuvent se -17- produire, pouvant mener à la formation d'oxydes mixtes. Par exemple, lorsque la poudre complémentaire comprend l'oxyde d'yttrium Y203 et l'hydrure de titane TiH2, au moins un oxyde choisi parmi Y2Ti207, Y2Ti05, YTiO3, YTi206 peut composer tout 5 ou partie de la particule d'oxyde de l'alliage ODS. Le plus souvent, lorsque l'oxyde comprend de l'yttrium et/ou du titane, il s'agit d'un oxyde de structure pyrochlore tel que par exemple Y2Ti207. 10 Les particules d'oxyde formées dans l'alliage ODS peuvent avoir un diamètre médian (d50) compris entre 1 nm et 500 nm. De préférence, il est compris entre 1 nm et 200 nm, voire entre 1 nm et 150 nm : il s'agit donc de nanoparticules. De manière inattendue, un tel résultat peut 15 être obtenu par le procédé de fabrication de l'invention sans utiliser un anneau de trempe incorporé dans la torche plasma. Le plus souvent, tout ou partie des particules de la 20 poudre d'alliage renforcé est sphérique, ou tout du moins sphéroïdale. Le coefficient de circularité moyen des particules de la poudre d'alliage renforcé peut ainsi être compris entre 0,95 et 1, voire entre 0,98 et 1. Plus la valeur de ce 25 coefficient pour une poudre est proche de 1, plus grande est la proportion des particules de cette poudre qui ont une morphologie proche de la sphère. Comme indiqué dans la publication « G. Mollon "Mécanique des matériaux granulaires", INSA de Lyon, 2015 » 30 (en particulier les pages 23 et 24) [référence 7] disponible à l'adresse Internet suivante : "http://guilhem.mollon.free.fr/Telechargements/Mecaniq ue des Materiaux Granulaires.pdf" -18- , et conformément à la norme ISO 9276-6 (édition 2008), le coefficient de circularité d'une particule est un descripteur de forme pouvant être calculé à partir de la formule suivante à partir du rayon du cercle totalement 5 inscrit dans la particule (Rinscr) et du rayon du cercle qui circonscrit totalement la particule (Rcirc), ces rayons étant représentés sur la Figure 6 extraite de la référence [7] : cu.icrii e En pratique, le coefficient de circularité moyen d'une 10 poudre peut être obtenu à partir de photographies de la particule suivie de son analyse numérique automatisée. De préférence, plusieurs photographies de la même particule sont prises sous des angles différents. La circularité moyennée pour ces différents angles est alors calculée. Une 15 fois cette opération réalisée sur plusieurs grains, la moyenne sur tous ces grains de la circularité moyennée pour chaque grain aboutit au coefficient de circularité moyen de la poudre. 20 D'un point de vue instrumental, le coefficient de circularité moyen d'une poudre peut être obtenu automatiquement à l'aide d'un appareillage tel que le « CAMSIZER Dynamic Image Analyzer » commercialisé par la société HORIBA Scientic. 25 Concernant sa composition, l'alliage renforcé peut en outre comprendre en poids au moins un des éléments suivants : - de 10 à 5000 ppm de silicium ; 30 - de 10 à 100 ppm de soufre ; - moins de 20 ppm de chlore ; -19- - de 2 à 10 ppm de phosphore ; - de 0,1 à 10 ppm de bore ; - de 0,1 à 10 ppm de calcium ; - moins de 0,1 ppm de chacun des éléments suivants : 5 lithium, fluor, métaux lourds, Sn, As, Sb. Ces éléments sont le plus souvent contenus initialement dans l'alliage maître. Puisque la composition chimique de la poudre mère métallique n'est généralement pas modifiée au cours du procédé de fabrication de l'invention, 10 ces éléments se retrouvent dans ce cas inchangés dans la matrice métallique. Puisque tout ou partie de la matrice métallique et/ou des particules d'oxyde qu'elle contient peut être 15 cristallisée, la poudre d'alliage renforcé peut elle-même être cristallisée en tout ou partie (de préférence totalement cristallisée). La microstructure des particules de la poudre d'alliage renforcé peut être de préférence monocristalline 20 (toutes les particules ont la même structure cristalline), ou également polycristalline (les particules peuvent avoir des structures cristallines différentes). La proportion élevée de poudre d'alliage renforcé qui 25 est cristallisée peut être mise à profit pour son utilisation dans des procédés de fabrication de type projection à froid (dit « cold spray » en anglais). D'autres caractéristiques de microstructure et/ou de 30 composition de l'alliage renforcé obtenu par le procédé de fabrication de l'invention seront précisées ci-après. L'invention concerne également une poudre d'alliage renforcé obtenue ou susceptible d'être obtenue par le -20- procédé de fabrication tel que défini dans la présente description, notamment dans une ou plusieurs des variantes décrites pour ce procédé, telles que par exemple la microstructure et/ou la composition de la poudre d'alliage 5 renforcé. L'invention concerne plus particulièrement une poudre d'alliage renforcé dont les grains formant les particules de la poudre comprennent une matrice métallique dans le volume 10 de laquelle sont dispersées des particules d'oxyde cristallisées. À la connaissance des inventeurs, il n'a jamais été obtenu un alliage ODS directement sous forme de poudre, ce 15 qui a notamment pour avantage de procurer un bon contrôle des précipités, de pouvoir être utilisé dans un procédé de mise en forme à froid (par exemple de type « cold spray ») et/ou d'obtenir via un procédé de fabrication additive un alliage ODS (par exemple un acier ODS) présentant une 20 densité améliorée. Les particules de l'alliage renforcé peuvent avoir un coefficient de circularité moyen qui est compris entre 0,95 et 1. 25 La matrice métallique de l'alliage renforcé peut être cristallisée. De préférence, les particules d'oxyde sont réparties 30 de manière homogène dans le volume de la matrice métallique. La matrice métallique peut être composée d'un alliage de base fer, un alliage de base nickel ou un alliage de base aluminium. -21- L'alliage de base fer peut comprendre en poids : - 10 % à 30 % de chrome. - 10 % à 30 % d'aluminium. 5 - 8 % à 25 % de chrome et 3 % à 8 % d'aluminium. L'alliage de base fer peut être un acier, par exemple un acier austénitique, martensitique ou ferritique, le cas échéant respectant les compositions en poids précédentes. 10 L'alliage de base nickel peut comprendre en poids : - 10 % à 40 % de chrome, tel que par exemple l'Inconel@ 600 comprenant 14 % à 17 % de chrome. - 10 % à 40 % de chrome, 0,2 % à 5 % d'aluminium, 0,3 % à 5 % de titane, 0 % à 5 % de tungstène, 0 % à 2 % de 15 molybdène et 0 % à 2 % de tantale, tels que par exemple les Inconel@ 625 ou 718 comprenant respectivement 20 % à 23 % ou 17 % à 21 % de chrome. - 10 % à 30 % d'aluminium. De manière générale, l'alliage de base nickel peut 20 être un Inconel®. Lorsque la matrice métallique est composée d'un alliage de base fer ou d'un alliage de base nickel, l'alliage renforcé peut comprendre en poids 0,1 % à 25 2,5 % des particules d'oxyde, voire 0,1 % à 0,5 %. L'alliage de base aluminium peut comprendre en poids de 0% à 1% de fer (voire de 0% à 0,5% de fer), de 0 % à 1 % de silicium et de 0 % à 1 % de magnésium. 30 Il s'agit par exemple des compositions en poids suivantes : - l'alliage d'aluminium 1100 comprenant 0,95 % de fer, 0,05 % de magnésium, 0,2 % de cuivre, et 0,1 % de zinc ; -22- - l'alliage d'aluminium 6262 comprenant jusqu'à 0,7 % de fer ; - un alliage d'aluminium de la série 1000, comme par exemple l'alliage d'aluminium 1050 contenant moins de 0,4 % 5 de fer, moins de 0,25 % de silicium et pas de magnésium ; - un alliage d'aluminium de la série 6000, comme par exemple l'alliage d'aluminium 6063 contenant moins de 0,35 % de fer, moins de 0,6 % de silicium et moins de 0,9 % de magnésium. 10 Le fer est le plus souvent une impureté et le silicium améliore la coulabilité de l'alliage. Lorsque la matrice métallique est composée d'un alliage de base aluminium, l'alliage renforcé peut comprendre en poids 0,2 % à 5 % des particules d'oxyde. 15 La proportion des particules d'oxyde dans l'alliage renforcé est telle qu'il peut comprendre en poids 0,1 % à 0,5 % des particules d'oxyde. S'il reste une partie de la poudre complémentaire 20 n'ayant pas précipité au cours du procédé de fabrication de l'invention, l'alliage renforcé peut comprendre de 0,1 % à 2,5 % en poids d'un atome du composé intermédiaire destiné à former les particules d'oxyde, de préférence de 0,1 % à 1 %, voire moins de 0,1 %. Le composé intermédiaire est alors 25 généralement localisé dans la matrice métallique. Ce pourcentage traduit le degré de précipitation du ou des composés intermédiaires sous forme de particule d'oxyde. Il peut notamment être mesuré par microanalyse X (par exemple analyse EDX au Microscope Électronique à Transmission) 30 focalisée sur un volume de la matrice métallique ne comprenant pas de particules d'oxyde. S'il subsiste dans l'alliage renforcé, le composé intermédiaire destiné à former les particules d'oxyde peut -23- être YFe3, Y203, Fe203, Fe2Ti, FeCrWTi, TiH2, h02, A1203, Hf02, Si02, Zr02, Th02, MgO ou leurs mélanges. Partant de cette composition, les particules d'oxyde peuvent comprendre au moins un oxyde choisi parmi Y203, h02, 5 A1203, Hf02, Si02, Zr02, Th02, MgO A1203, Y2Ti207, Y2TiO5- Les particules d'oxyde peuvent avoir un diamètre médian (d50) compris entre 1 nm et 500 nm, voire entre 1 nm et 200 nm. 10 L'alliage renforcé peut en outre comprendre en poids au moins un des éléments suivants : - de 10 à 5000 ppm de silicium ; - de 10 à 100 ppm de soufre ; 15 - moins de 20 ppm de chlore ; - de 2 à 10 ppm de phosphore ; - de 0,1 à 10 ppm de bore ; - de 0,1 à 10 ppm de calcium ; - moins de 0,1 ppm de chacun des éléments suivants : 20 lithium, fluor, métaux lourds, Sn, As, Sb. Ces éléments se retrouvent le plus souvent dans la matrice métallique. L'invention est avantageusement complétée par les 25 caractéristiques suivantes, prises seules ou selon l'une quelconque de leurs combinaisons techniquement possibles. EXPOSE DETAILLE DE L'INVENTION Dans la présente description de l'invention, un verbe 30 tel que «comprendre», «incorporer», «inclure», « contenir » et ses formes conjuguées sont des termes ouverts et n'excluent donc pas la présence d'élément(s) et/ou étape(s) additionnels s'ajoutant aux élément(s) et/ou -24- étape(s) initiaux énoncés après ces termes. Toutefois, ces termes ouverts visent en outre un mode de réalisation particulier dans lequel seul(s) le(s) élément(s) et/ou étape(s) initiaux, à l'exclusion de tout autre, sont visés ; 5 auquel cas le terme ouvert vise en outre le terme fermé «consister en», «constituer », «composer de » et ses formes conjuguées. L'usage de l'article indéfini « un » ou « une » pour un élément ou une étape n'exclut pas, sauf mention 10 contraire, la présence d'une pluralité d'éléments ou étapes. Tout signe de référence entre parenthèses dans les revendications ne saurait être interprété comme limitatif de la portée de l'invention. Par ailleurs, sauf indication contraire : 15 - les valeurs aux bornes sont incluses dans les gammes de paramètres indiquées ; - les températures indiquées sont considérées pour une mise en oeuvre à pression atmosphérique ; - tout pourcentage en poids d'un composant de l'alliage 20 renforcé, de l'alliage maître, du mélange de poudres se rapporte au poids total de cet alliage ou de ce mélange. Dans la présente description, on entend désigner par 25 « alliage de base » du métal entrant notamment dans la composition de l'alliage maître ou de tout autre alliage, tout alliage à base du métal dans lequel la teneur du métal est au minimum de 50 % en poids du métal de l'alliage, particulièrement plus de 90 %, voire plus de 95 %. Le métal 30 de base est par exemple le fer, le nickel ou l'aluminium. L'alliage de base est de préférence apte à être utilisé dans le domaine nucléaire et/ou sous irradiation. -25- L'expression « selon une ou plusieurs des variantes décrites dans la présente description » pour une matière / un élément, se réfère notamment aux variantes qui concernent la composition chimique et/ou la proportion des constituants 5 de cette matière et de toute espèce chimique supplémentaire qu'il peut éventuellement contenir et notamment aux variantes qui concernent la composition chimique, la structure, la géométrie, l'agencement dans l'espace et/ou la composition chimique de cet élément ou d'un sous-élément 10 constitutif de l'élément. Ces variantes sont par exemple celles indiquées dans les revendications. D'autres objets, caractéristiques et avantages de l'invention vont maintenant être précisés dans la 15 description qui suit de modes de réalisation particuliers de l'invention, donnés à titre illustratif et non limitatif, en référence aux Figures lA à 6 annexées. BREVE DESCRIPTION DES FIGURES 20 Les Figures lA (vue générale) et 1B (vue d'une coupe) représentent des clichés obtenus par Microscopie Électronique à Balayage (MEB) d'une poudre précurseur obtenue après l'étape ii) de broyage du procédé de fabrication de l'invention. 25 Les Figures 2A (vue générale), 2B et 3A (vue d'une coupe) ainsi que 3B (vue zoomée d'une coupe se focalisant sur les précipités d'oxyde) représentent des clichés MEB d'une poudre d'un alliage renforcé obtenue après l'étape iii) de traitement plasma du procédé de fabrication 30 de l'invention. La Figure 3C est un tableau indiquant des pourcentages molaires atomiques obtenus par spectrométrie rayons X par dispersion d'énergie (connu par l'acronyme anglais EDX pour -26- « Energy Dispersive X-Ray spectrometry ») au sein des précipités d'oxyde identifiés par les index numériques 1 à 7 sur la Figure 3B. Les Figures 4A et 4B représentent un cliché MET en 5 champ clair d'une coupe d'un alliage ODS obtenu par le procédé de fabrication de l'invention. Les Figures 5A à 5D représentent une série de clichés visant à analyser un précipité d'oxyde contenu dans la matrice d'une poudre alliage ODS obtenu par le procédé de 10 fabrication de l'invention. La Figure 5A obtenue par MET champ clair est centrée sur le précipité d'oxyde analysé. Les Figures 5B et 5C sont des clichés de diffraction MET obtenus selon une inclinaison du porte-échantillon d'un angle de -2° selon X, respectivement sous forme brute et 15 sous forme annotée après analyse pour repérer les tâches de diffraction correspondant à la matrice et au précipité d'oxyde. La Figure 5D est le cliché annoté correspondant obtenu par inclinaison du porte-échantillon d'un angle de - 20° selon X. 20 La Figure 6 est un schéma illustrant les paramètres Rinscr et Rcirc nécessaires au calcul de la circularité d'un grain de poudre à partir d'un cliché pris pour un angle donné. EXPOSE DE MODES DE REALISATION PARTICULIERS Les modes de réalisation particuliers qui suivent concernent le procédé de fabrication de l'invention, ainsi que la composition et la microstructure de l'alliage renforcé qu'il permet d'obtenir. 1. Mise en oeuvre du procédé de fabrication d'un alliage renforcé selon l'invention. 25 30 -27- Dans un broyeur à boulets sous atmosphère d'hydrogène, une poudre mère métallique composée d'un alliage maître à base de fer (composition en poids : 14 % de Cr, 1 % de W, 0,3 % de Si, 0,3 % de Mn et de 0,2 % de Ni, 1000 ppm de C, 5 et le reste de Fe) est mélangée avec une poudre complémentaire, comprenant en poids par rapport au mélange total de poudres, 0,3 % d'une poudre d'hydrure de titane (TiH2) et 0,3 % d'une poudre d'oxyde d'yttrium (Y203) en tant que composés intermédiaires destinés à former des particules 10 d'oxyde. Le mélange de poudres est broyé pendant 176 heures afin de former par mécanosynthèse une poudre précurseur comprenant une matrice métallique composée de l'alliage maître dans lequel les atomes de titane, yttrium et oxygène 15 se sont incorporés. À ce stade du procédé de fabrication de l'invention, aucune particule d'oxyde sous forme de précipités n'est encore formée. 20 La poudre précurseur est ensuite introduite dans une torche plasma radiofréquence à couplage inductif pouvant délivrer jusqu'à 80 kW de puissance (modèle PL50 commercialisé par la société Tekna). 25 Ce type de torche est décrit par exemple dans le document « Kim, K. S.; Mbradian, A.; Mbstaghimi, J.; Soucy, G. Mbdeling of Induction Plasma Process for Fullerene Synthesis : Effect of Plasma Gas Composition and Operating Pressure ; Plasma Chemistry and Plasma Processing 2010, 30, 30 91-110 ». La torche plasma comprend un tube de confinement en céramique baignant dans de l'eau de refroidissement circulant à grande vitesse le long de sa paroi externe. Le refroidissement du tube est indispensable pour le protéger -28- de l'important flux thermique généré par le plasma. Autour du tube de confinement et au-delà du canal de refroidissement se trouve la bobine d'induction incrustée dans le corps de la torche plasma et reliée au générateur 5 haute fréquence. Cette bobine génère le champ magnétique alternatif qui crée le milieu plasma. A l'intérieur du tube de confinement, un gaz plasmagène (aussi appelé gaz central) est injecté en continu. 10 Pour protéger la paroi interne du tube de confinement en céramique, un gaz de gainage est introduit en vortex le long de la paroi interne du tube de confinement grâce à un tube intermédiaire en quartz placé à l'intérieur du tube de confinement. 15 La poudre précurseur est injectée directement au centre de la décharge plasma via une sonde d'injection refroidie par eau et positionnée dans le premier tiers amont de l'enceinte réactionnelle de la torche plasma. Elle est alors chauffée en vol et fondue. Puisque les plasmas à 20 induction fonctionnent sans électrode en contact avec le gaz plasmagène, un traitement sans contamination peut être réalisé. La poudre précurseur obtenue précédemment est soumise 25 à un plasma thermique selon les conditions opératoires indiquées dans le Tableau 1. Les débits de gaz sont les suivants : - gaz plasmagène (argon) = 30 L/minutes ; - gaz de gainage principal (argon) = de 80 à 30 100 L/minutes ; - gaz de gainage complémentaire (hélium ou hydrogène) = de 0 à 30 L/minutes. -29- La proportion en poids de poudre ODS conforme à l'invention par rapport au poids total de mélange de poudres traité est indiquée à la dernière colonne du Tableau 1. Elle est estimée en première approximation par une analyse 5 des clichés MEB des poudres obtenues à l'issue du procédé de fabrication de l'invention. Débit de Puissance plasma de la torche plasma Pression Débit du Débit du Débit du gaz de gainage complém entaire (H) (L/min) Proportion de poudre p réacteur gaz de gaz de poudres précurseur (kW) (kPa) gainage gainage comprenant des (g/min) principal complémen particules (Ar) taire d'oxyde (L/min) (He) (% en poids) (L/min) Essai 1 21 22 20,6 100 0 0 pour 20 % à 30 % en poids de particules d'oxyde cristallisées par rapport au poids initial de la poudre complémentaire : - puissance de la torche plasma : entre 30 kW et 30 80 kW, - débit de poudre précurseur : entre 20 g/min et 45 g/min, -31- - une pression dans l'enceinte réactionnelle de la torche plasma : entre 5 psi et 14,5 psi (soit la pression atmosphérique), - débit du gaz de gainage principal : entre 80 L/min 5 et 100 L/min, - débit du gaz de gainage complémentaire : entre 10 L/min et 40 L/min. => pour plus de 80 % en poids de particules d'oxyde cristallisées par rapport au poids initial de la 10 poudre complémentaire : - puissance de la torche plasma : entre 20 kW et 30 kW, - débit de poudre précurseur : entre 10 g/min et 30 g/min, 15 - une pression dans l'enceinte réactionnelle de la torche plasma : entre 4 psi et 8 psi, - débit du gaz de gainage principal : entre 80 L/min et 100 L/min, - débit du gaz de gainage complémentaire : entre 20 10 L/min et 40 L/min. 2. Composition et microstructure d'un alliage renforcé de l'invention. La poudre précurseur et la poudre d'alliage renforcé 25 obtenues respectivement à l'issue de l'étape de mécanosynthèse puis de l'étape de précipitation des oxydes dans la torche plasma selon l'essai n° 4 sont caractérisées par MEB (Figures 1A, 1B, 2A, 2B, 3A et 3B), MET (Figures 4A et 4B) et EDX (tableau de la Figure 3C). 30 D'après ces analyses, les particules de la poudre précurseur sont de forme variable (Figure LA) et ont une microstructure chaotique non cristallisée ne contenant -32- aucune particule d'oxyde ayant germé pour constituer un renfort de l'alliage maître (Figure 1B). En revanche, la combinaison des étapes ii) de broyage 5 et iii) de traitement plasma selon le procédé de fabrication de l'invention permet d'obtenir un alliage renforcé de type ODS dont les particules de poudre sont essentiellement sphériques et/ou sphéroïdales (Figures 2A, 2B et 3A) et constituées de grains composés d'une matrice métallique 10 cristallisée dans laquelle sont incorporés de manière homogène des particules cristallisées d'oxyde apparaissant sous forme de points noirs sur le fond gris de teinte variable constituant la matrice métallique des grains (Figures 2B, 3A et 3B). Les particules cristallisées d'oxyde 15 sont des nanorenforts, leur diamètre médian d50 étant compris entre 150 nm et 200 nm. De nombreux précipités de taille inférieure à 5 nm sont également présents. Des analyses EDX ont également été réalisées par 20 microscopie électronique MEB et MET. Elles sont regroupées dans le tableau de la Figure 3C qui montre que les nanorenforts présents dans les zones 1 à 5 au sein des particules de la poudre d'alliage ODS sont riches en titane, yttrium et oxygène. A contrario, les analyses EDX 25 correspondantes réalisées dans les zones 6 et 7 de la matrice métallique montrent l'absence d'oxygène, de titane, d'aluminium et d'yttrium dans la matrice (% molaire REVENDICATIONS1) Procédé de fabrication d'une poudre d'un alliage renforcé dont les grains formant les particules de la poudre comprennent une matrice métallique dans le volume de laquelle sont dispersées des particules d'oxyde cristallisées, le procédé comprenant les étapes successives suivantes : i) disposer d'un mélange de poudres à broyer comprenant : - une poudre mère métallique comprenant un alliage maître destiné à former la matrice métallique ; - une poudre complémentaire comprenant au moins un composé intermédiaire destiné à incorporer dans la matrice métallique des atomes destinés à former les particules d'oxyde dispersées ; ii) broyer le mélange de poudres dans un milieu gazeux de broyage selon un procédé de mécanosynthèse pour fabriquer une poudre précurseur comprenant une matrice métallique incorporant lesdits atomes ; iii) soumettre la poudre précurseur à un plasma thermique généré par une torche plasma comprenant un gaz plasmagène, afin d'obtenir la poudre d'alliage renforcé. 2) Procédé de fabrication d'une poudre selon la revendication 1, dans lequel l'alliage maître est choisi parmi un alliage de base fer, un alliage de base nickel ou un alliage de base aluminium. -36- 3) Procédé de fabrication d'une poudre selon la revendication 2, dans lequel l'alliage de base fer comprend en poids 10 % à 30 % de chrome. 5 4) Procédé de fabrication d'une poudre selon la revendication 2, dans lequel l'alliage de base fer comprend en poids 10 % à 30 % d'aluminium. 5) Procédé de fabrication d'une poudre selon la 10 revendication 2, dans lequel l'alliage de base fer comprend en poids 8 % à 25 % de chrome et 3 % à 8 % d'aluminium. 6) Procédé de fabrication d'une poudre selon l'une quelconque des revendications 2 à 5, dans lequel l'alliage 15 de base fer est un acier. 7) Procédé de fabrication d'une poudre selon la revendication 2, dans lequel l'alliage de base nickel comprend en poids 10 % à 40 % de chrome. 20 8) Procédé de fabrication d'une poudre selon la revendication 7, dans lequel l'alliage de base nickel comprend en poids 10 % à 40 % de chrome, 0,2 % à 5 % d'aluminium, 0,3 % à 5 % de titane, 0 % à 5 % de tungstène, 25 0 % à 2 % de molybdène et 0 % à 2 % de tantale. 9) Procédé de fabrication d'une poudre selon la revendication 2, dans lequel l'alliage de base nickel comprend en poids 10 % à 30 % d'aluminium. 30 10) Procédé de fabrication d'une poudre selon l'une quelconque des revendications 3 à 9, dans lequel, lorsque l'alliage maître est un alliage de base fer ou un alliage de base nickel, le mélange de poudres comprend en poids 0,1 % à 2,5 % de la poudre complémentaire. -37- 11) Procédé de fabrication d'une poudre selon la revendication 2, dans lequel l'alliage de base aluminium comprend en poids de 0 % à 0,5 % de fer, de 0 % à 1 % de 5 silicium et de 0 % à 1 % de magnésium. 12) Procédé de fabrication d'une poudre selon la revendication 2 ou 11, dans lequel, lorsque l'alliage maître est un alliage de base aluminium, le mélange de poudres 10 comprend en poids 0,2 % à 5 % de la poudre complémentaire. 13) Procédé de fabrication d'une poudre selon l'une quelconque des revendications 2 à 12, dans lequel le mélange de poudres comprend en poids 0,1 % à 0,3 % de la poudre 15 complémentaire. 14) Procédé de fabrication d'une poudre selon l'une quelconque des revendications précédentes, dans lequel le composé intermédiaire destiné à former les particules 20 d'oxyde dispersées est choisi parmi YFe3, Y203, Fe203, Fe2Ti, FeCrWTi, TiH2, Ti02, A1203, Hf02, Si02, Zr02, Th02, MgO ou leurs mélanges. 15) Procédé de fabrication d'une poudre selon l'une 25 quelconque des revendications précédentes, dans lequel lesdits atomes destinés à former les particules d'oxyde dispersées comprennent au moins un atome métallique choisi parmi l'yttrium, le titane, le fer, le chrome, le tungstène, le silicium, le zirconium, le thorium, le 30 magnésium, l'aluminium ou l'hafnium. 16) Procédé de fabrication d'une poudre selon l'une quelconque des revendications précédentes, dans lequel la torche plasma est une torche plasma radiofréquence à -38- couplage inductif, une torche à arc soufflé ou une torche à arc transféré. 17) Procédé de fabrication d'une poudre selon l'une 5 quelconque des revendications précédentes, dans lequel la puissance de la torche plasma est comprise entre 20 kW et 80 kW. 18) Procédé de fabrication d'une poudre selon l'une 10 quelconque des revendications précédentes, dans lequel le gaz plasmagène est choisi parmi l'argon, l'hélium, l'azote ou leurs mélanges. 19) Procédé de fabrication d'une poudre selon l'une 15 quelconque des revendications précédentes, dans lequel le gaz plasmagène est injecté dans la torche plasma selon un débit compris entre 10 litres/minutes et 40 litres/minutes. 20) Procédé de fabrication d'une poudre selon l'une 20 quelconque des revendications précédentes, dans lequel la poudre précurseur est injectée dans la torche plasma selon un débit compris entre 10 grammes/minute et 45 grammes/minute. 25 21) Poudre d'alliage renforcé obtenue ou susceptible d'être obtenue par le procédé de fabrication tel que défini dans l'une quelconque des revendications précédentes. 22) Poudre d'alliage renforcé dont les grains formant 30 les particules de la poudre comprennent une matrice métallique dans le volume de laquelle sont dispersées des particules d'oxyde cristallisées. 23) Poudre d'alliage renforcé selon la 35 revendication 22, dans lequel les particules de l'alliage -39- renforcé ont un coefficient de circularité moyen qui est compris entre 0,95 et 1. 24) Poudre d'alliage renforcé selon la 5 revendication 22 ou 23, dans lequel la matrice métallique est cristallisée. 25) Poudre d'alliage renforcé selon l'une quelconque des revendications 22 à 24, dans lequel les particules 10 d'oxyde sont réparties de manière homogène dans le volume de la matrice métallique. 26) Poudre d'alliage renforcé selon l'une quelconque des revendications 22 à 25, dans lequel la matrice 15 métallique est composée d'un alliage de base fer, un alliage de base nickel ou un alliage de base aluminium. 27) Poudre d'alliage renforcé selon la revendication 26, dans lequel l'alliage de base fer comprend 20 en poids 10 % à 30 % de chrome. 28) Poudre d'alliage renforcé selon la revendication 26, dans lequel l'alliage de base fer comprend en poids 10 % à 30 % d'aluminium. 25 29) Poudre d'alliage renforcé selon la revendication 26, dans lequel l'alliage de base fer comprend en poids 8 % à 25 % de chrome et 3 % à 8 % d'aluminium. 30 30) Poudre d'alliage renforcé selon l'une quelconque des revendications 26 à 29, dans lequel l'alliage de base fer est un acier. -40- 31) Poudre d'alliage renforcé selon la revendication 26, dans lequel l'alliage de base nickel comprend en poids 10 % à 40 % de chrome. 5 32) Poudre d'alliage renforcé selon la revendication 31, dans lequel l'alliage de base nickel comprend en poids 10 % à 40 % de chrome, 0,2 % à 5 % d'aluminium, 0,3 % à 5 % de titane, 0 % à 5 % de tungstène, 0 % à 2 % de molybdène et 0 % à 2 % de tantale. 10 33) Poudre d'alliage renforcé selon la revendication 26, dans lequel l'alliage de base nickel comprend en poids 10 % à 30 % d'aluminium. 15 34) Poudre d'alliage renforcé selon l'une quelconque des revendications 27 à 33, dans lequel, lorsque la matrice métallique est composée d'un alliage de base fer ou d'un alliage de base nickel, l'alliage renforcé comprend en poids 0,1 % à 2,5 % des particules d'oxyde. 20 35) Poudre d'alliage renforcé selon la revendication 26, dans lequel l'alliage de base aluminium comprend en poids de 0 % à 0,5 % de fer, de 0 % à 1 % de silicium et de 0 % à 1 % de magnésium. 25 36) Poudre d'alliage renforcé selon la revendication 26 ou 35, dans lequel, lorsque la matrice métallique est composée d'un alliage de base aluminium, l'alliage renforcé comprend en poids 0,2 % à 5 % 30 des particules d'oxyde. 37) Poudre d'alliage renforcé selon l'une quelconque des revendications précédentes 26 à 36, dans lequel l'alliage renforcé comprend en poids 0,1 % à 0,5 % 35 des particules d'oxyde. -41- 38) Poudre d'alliage renforcé selon l'une quelconque des revendications 22 à 37, dans lequel l'alliage renforcé comprend 0,1 % à 2,5 % en poids d'un atome du composé 5 intermédiaire destiné à former les particules d'oxyde. 39) Poudre d'alliage renforcé selon la revendication 38, dans lequel composé intermédiaire destiné à former les particules d'oxyde est YFe3, Y203, Fe203, Fe2Ti, 10 FeCrWTi, TiH2, Ti02, A1203, H f 02 , S i 02 , Z r 02 , T h02 MgO OU leurs mélanges. 40) Poudre d'alliage renforcé selon l'une quelconque des revendications 22 à 39, dans lequel les particules 15 d'oxyde comprennent au moins un oxyde choisi parmi Y 203 r i 02 I A1203 Hf02, Si02, Zr02, Th02, MgO A1203, Y2Ti207, Y2Ti05. 41) Poudre d'alliage renforcé selon l'une quelconque des revendications 22 à 40, dans lequel les particules 20 d'oxyde ont un diamètre médian (d50) compris entre 1 nm et 500 nm. 42) Poudre d'alliage renforcé selon la revendication 41, dans lequel les particules d'oxyde ont un 25 diamètre médian (dm) compris entre 1 nm et 200 nm. 43) Poudre d'alliage renforcé selon l'une quelconque des revendications 22 à 42, dans lequel l'alliage renforcé comprend en outre en poids au moins un des éléments 30 suivants : - de 10 à 5000 ppm de silicium ; - de 10 à 100 ppm de soufre ; - moins de 20 ppm de chlore ; - de 2 à 10 ppm de phosphore ; -42- - de 0,1 à 10 ppm de bore ; - de 0,1 à 10 ppm de calcium ; - moins de 0,1 ppm de chacun des éléments suivants lithium, fluor, métaux lourds, Sn, As, Sb. 5